Electrode comprenant : un feuillard métallique recouvert sur au moins une de ses faces par un revêtement anti-corrosion; et une composition de matières actives comprenant : à titre de matières électrochimiquement actives, un mélange de : au moins un composé de type phosphate lithié de manganèse et de fer (LMFP) répondant à la formule Li x Mn 1-y-z Fe y M z PO 4 dans laquelle M est choisi dans le groupe consistant en B, Mg, Al, Si, Ca, Ti, V, Cr, Co, Ni, Cu, Zn, Y, Zr, Nb et Mo, 0,8≤ x ≤1,2; 0,5≤1-y-z 0,05≤ y ≤0,5; 0≤ z ≤0,2 ; au moins un composé de type oxyde de nickel lithié choisi parmi : i) les oxydes lithiés de nickel, de manganèse et de cobalt (NMC) de formule Li w (Ni x Mn y Co z M t )O 2 où 0,9≤w≤1,1 ; 0,40≤x ; 0 ii) les oxydes lithiés de nickel, de cobalt et d’aluminium (NCA) de formule Li w (Ni x Co y Al z M t )O 2 où 0,9≤w≤1,1 ; 0,6≤x ; 0 iii) les mélanges de NMC et de NCA ; et à titre de liant : un ou plusieurs liants choisis parmi les liants polymériques solubles dans l’eau et les liants polymériques dispersables dans l’eau; ladite composition étant enduite sur ledit revêtement anti-corrosion. Electrode selon la revendication 1 telle que le feuillard est un feuillard d’aluminium revêtu par du carbone. Electrode selon la revendication 1 ou 2 telle que les liants polymériques solubles dans l’eau ou dispersables dans l’eau sont choisis parmi les élastomères et les composés cellulosiques, tels que la carboxyméthylcellulose (CMC), le styrène-butadiène (SBR), le caoutchouc butadiène-acrylonitrile (NBR), le caoutchouc butadiène-acrylonitrile hydrogéné (HNBR). Electrode selon l’une quelconque des revendications précédentes telle que ladite composition comprend en outre un ou plusieurs ingrédients choisis parmi les matériaux conducteurs électroniques, les dispersants, et/ou les tampons pH. Electrode selon l’une quelconque des revendications précédentes telle que ladite composition comprend: - de 80 à 98% de matières électrochimiquement actives ; - de 0.5 à 10% d’un ou plusieurs matériaux conducteurs électroniques ; - de 0.5 à 10% d’un ou plusieurs liants solubles dans l’eau ou dispersables dans l’eau; - de 0 à 1% d’un ou plusieurs dispersants ; et - de 0 à 2 % d’un tampon pH ; les pourcentages étant en poids. Electrode selon l’une quelconque des revendications précédentes, telle que le mélange de matières électrochimiquement actives comprend: - de 30 à 90%, de préférence de 60 à 80% de composé(s) de type phosphate lithié de manganèse et de fer (LMFP) ; - de 10 à 70%, de préférence de 20 à 40% de composé de type oxyde de nickel lithié ; les pourcentages étant en poids, rapportés au poids total de matières électrochimiquement actives. Electrode selon l’une quelconque des revendications précédentes telle que ladite composition comprend: - de 90 à 98% de matières électrochimiquement actives comprenant : de 60 à 80% dudit composé(s) de type phosphate lithié de manganèse et de fer (LMFP) ; et de 20 à 40% dudit composé(s) de type oxyde lithié de nickel, de manganèse et de cobalt (NMC), tels que LiNi 0.6 Mn 0.2 Co 0.2 O 2 (NMC 622), LiNi 0.8 Mn 0.1 Co 0.1 O2 (NMC 811), et/ou dudit composé(s) de type oxyde lithié de nickel, de cobalt et d’aluminium (NCA) , les pourcentages étant exprimés en poids et rapportés au poids total de matières électrochimiquement actives ; - 1 à 5 % de noir de carbone ; - 1 à 5% d’un ou plusieurs liants solubles dans l’eau ou dispersables dans l’eau choisis parmi carboxyméthylcellulose (CMC), caoutchouc styrène-butadiène (SBR) et leurs mélanges ; - 0 à 0.5% de polyvinylpyrrolidone (PVP) ; les pourcentages étant exprimés en poids et rapportés au poids total de la composition. Procédé de préparation d’une électrode selon l’une quelconque des revendications 1 à 7 comprenant : - La préparation d’une encre comprenant l’ajout des ingrédients de la composition selon l’une quelconque des revendications 1 à 7 et le mélange de la dispersion obtenue dans un solvant; - le dépôt de ladite encre sur le revêtement dudit feuillard métallique ; - le séchage ; et - le calandrage ; ladite étape de préparation étant caractérisée en ce que ladite étape de préparation d’une encre est réalisée en voie aqueuse et n’utilise pas le solvant N-méthyl-2-pyrrolidone (NMP). Elément électrochimique comprenant au moins une électrode positive selon l’une quelconque des revendications 1 à 7.